(57)【要約】【課題】シリカ配合の耐摩耗性などを低下させることなく、トレッドゴムの粘着摩擦を高めてアイス性能を向上することのできる、混合性や加工性の良いタイヤ用ゴム組成物を提供する。【解決手段】天然ゴムとブタジエンゴムとの重量比率が、天然ゴム：ブタジエンゴム＝１０：０〜２：８であるゴム成分１００重量部に対し、シリカを２０〜１００重量部、下記一般式（１）で表される有機シラン化合物を０．５〜１０重量部、及びシランカップリング剤をシリカ重量に対して１〜２０重量％含んでなることを特徴とする。  Ｒ１ｍ（Ｒ２Ｏ）ｎＳｉ  ・・・（１）（式（１）中、ｍ、ｎは整数で、ｍ＋ｎ＝４である。Ｒ１は炭素数５〜２０のアルキル基、Ｒ２は炭素数１〜３のアルキル基である。）【選択図】なし【特許請求の範囲】
【請求項１】
天然ゴムとブタジエンゴムとの重量比率が、天然ゴム：ブタジエンゴム＝１０：０〜２：８であるゴム成分１００重量部に対し、シリカを２０〜１００重量部、下記一般式（１）で表される有機シラン化合物を０．５〜１０重量部、及びシランカップリング剤をシリカ重量に対して１〜２０重量％含んでなる
ことを特徴とするタイヤ用ゴム組成物。
Ｒ１ｍ（Ｒ２Ｏ）ｎＳｉ  ・・・（１）
（式（１）中、ｍ、ｎは整数で、ｍ＋ｎ＝４である。Ｒ１は炭素数５〜２０のアルキル基、Ｒ２は炭素数１〜３のアルキル基である。）
【請求項２】
前記シランカップリング剤がポリスルフィド結合を有する化合物である
ことを特徴とする請求項１に記載のタイヤ用ゴム組成物。
【請求項３】
前記ゴム成分１００重量部に対し、カーボンブラックを前記シリカとの合計量で２０〜１２０重量部含む
ことを特徴とする請求項１又は２に記載のタイヤ用ゴム組成物。
【請求項４】
胡桃の殻の粉砕物などの植物性粒状体がさらに配合されてなる
ことを特徴とする請求項１〜３のいずれかに記載のタイヤ用ゴム組成物。
【請求項５】
請求項１〜４のいずれかに記載のタイヤ用ゴム組成物をトレッドに適用した
ことを特徴とするスタッドレスタイヤ。
【発明の詳細な説明】
【技術分野】
【０００１】
本発明は、タイヤ用ゴム組成物に関し、さらに詳しくは、氷雪路面での制動性能に優れるスタッドレスタイヤのトレッドに好適なタイヤ用ゴム組成物、及びこれをトレッドに適用したスタッドレスタイヤに関する。
【背景技術】
【０００２】
氷雪路において使用される空気入りタイヤは、氷雪路面での駆動、制動性能や操縦安定性などのアイス性能を向上し安全性を確保するようにしたスタッドレスタイヤが使用されるようになっている。
【０００３】
スタッドレスタイヤのアイス性能に影響を与えるトレッドゴムと氷雪路面との摩擦を左右する因子としては（１）ヒステリシスロス摩擦、（２）粘着摩擦、（３）掘り起こし摩擦（引っ掻き効果）があり、凍結路面のように非常に摩擦係数の小さい路面ではヒステリシスロスによる摩擦は非常に小さく、粘着摩擦、掘り起こし摩擦の割合が重要となる。
【０００４】
掘り起こし摩擦力を高めるにはトレッドパターンやサイプ形状などのトレッド表面形態が重要であるが、かかるスタッドレスタイヤのトレッドゴムには、掘り起こし摩擦力を高めるために発泡ゴムの使用や有機物微粒子の混入によりトレッド表面に微少な凹凸を設けることで効果があり、また、トレッド表面と凍結路面との間に発生する水膜を排除し、粘着摩擦力を高める効果もある。
【０００５】
また、粘着摩擦力を高めるためには、低温でのゴム硬度を柔らかく維持して路面との接触面積を増加させることも有効な方法である。このために、充填剤の量を少なくしたり、低温でも硬化しにくいガラス転位温度の低い天然ゴムやブタジエンゴムを用いたり、軟化剤を添加することが行われているが、乾燥路面での操縦安定性や耐摩耗性の観点から限界がある。
【０００６】
そこで、充填剤のカーボンブラックの一部をシリカに置換し低温でのゴムのモジュラスを維持し粘着摩擦を向上する手法が多数提案されている。また、シリカ配合の凍結路面でのグリップ性を向上するためにアルコキシシラン化合物を用いたり、マスコバイトなどの無機物微粒子を配合し引っ掻き効果も向上することが提案されている（例えば、特許文献１、２など）。
【特許文献１】特開平９−８７４２７号公報
【特許文献２】特開２００５−６０４４１号公報
【発明の開示】
【発明が解決しようとする課題】
【０００７】
シリカ配合は低温での低モジュラスを維持してアイス性能を向上することで実用化されつつあるが、低ガラス転移温度ゴムをゴム成分とするシリカ配合は、特に０℃以下の低温でその動的弾性率を上昇させる傾向を示し、そのためゴム硬度の上昇させ凍結路面に対する粘着摩擦を失うようになり、シリカ配合のアイス性能は未だ十分満足できるものではなく、さらなる改良が望まれている。
【０００８】
また、シリカはカーボンブラックに比べて補強性が低いため、シリカの多量配合は乾燥路面における耐摩耗性や操縦安定性を低下させるという問題、さらに、シリカは親水性を有し、表面がシラノール基に覆われているため強い自己凝集性を持ち、カーボンブラックに比べて分散性が不十分であることからゴムの混合性や加工性に劣るという課題を抱えている。
【０００９】
本発明は、シリカ配合の耐摩耗性などを低下させることなく、トレッドゴムの粘着摩擦を高めてアイス性能を向上することのできる、混合性や加工性の良いタイヤ用ゴム組成物、及びそれをトレッドに用いたスタッドレスタイヤを提供することを目的とするものである。
【課題を解決するための手段】
【００１０】
本発明者は、上記課題を解決すべく鋭意検討を行った結果、ガラス転移温度の低いゴム成分によるシリカ配合に、特定の有機シラン化合物を配合し用いることで、シリカと該有機シラン化合物とが相互作用し低温での動的弾性率（Ｅ’）を低く抑えることを見出したものである。
【００１１】
すなわち、本発明にかかるタイヤ用ゴム組成物は、天然ゴムとブタジエンゴムとの重量比率が、天然ゴム：ブタジエンゴム＝１０：０〜２：８であるゴム成分１００重量部に対し、シリカを２０〜１００重量部、下記一般式（１）で表される有機シラン化合物を０．５〜１０重量部、及びシランカップリング剤をシリカ重量に対して１〜２０重量％含んでなることを特徴とする。  
Ｒ１ｍ（Ｒ２Ｏ）ｎＳｉ  ・・・（１）
（式（１）中、ｍ、ｎは整数で、ｍ＋ｎ＝４である。Ｒ１は炭素数５〜２０のアルキル基、Ｒ２は炭素数１〜３のアルキル基である。）
本発明においては、前記シランカップリング剤がポリスルフィド結合を有する化合物であることが好ましい。
【００１２】
本発明のタイヤ用ゴム組成物は、前記ゴム成分１００重量部に対し、カーボンブラックを前記シリカとの合計量で２０〜１２０重量部含むものでもよい。
【００１３】
また、本発明のタイヤ用ゴム組成物は、胡桃の殻の粉砕物などの植物性粒状体がさらに配合されていてもよい。
【００１４】
本発明のスタッドレスタイヤは、上記タイヤ用ゴム組成物をトレッドに適用したものである。
【発明の効果】
【００１５】
本発明のタイヤ用ゴム組成物によれば、長鎖構造を有する有機シラン化合物がシランカップリング剤との併用によりシリカとゴム分子との結合を強固にし、ガラス転移温度の低いゴム成分でなるゴム組成物の低温での動的弾性率（Ｅ’）の上昇を抑えることで、低温でのゴム硬度を維持し粘着摩擦を高めてアイス性能を向上することができる。さらに、植物性粒状体を用いることで、引っ掻き作用によるアイス性能のさらなる向上が実現できる。
【００１６】
また、同時に、有機シラン化合物がシリカとゴム分子との親和性の向上に寄与し、シリカの分散性を改善し、シリカ配合の混合性、加工性を向上することも可能となる。
【発明を実施するための最良の形態】
【００１７】
以下、本発明の実施の形態について説明する。
【００１８】
本発明のタイヤ用ゴム組成物（以下、単に「ゴム組成物」という）は、ゴム成分として、天然ゴムとブタジエンゴムとの重量比率が、天然ゴム：ブタジエンゴム＝１０：０〜２：８であるゴムが用いられる。天然ゴムは、その一部又は全部をポリイソプレンゴムに置換し用いることができる。また、スチレンブタジエンゴムなどのジエン系合成ゴムを一部添加し用いてもよい。
【００１９】
本発明に用いられるシリカとしては、例えば、湿式シリカ（含水ケイ酸），乾式シリカ（無水ケイ酸），ケイ酸カルシウム，ケイ酸アルミニウム等が挙げられるが、中でも破壊特性並びに低転がり抵抗特性とグリップ性能の両立効果が良好である湿式シリカが好ましく、また生産性に優れる点からも好ましい。
【００２０】
上記シリカは、窒素吸着比表面積（ＢＥＴ）が１００〜３００ｍ２／ｇ、ＤＢＰ吸油量が１５０〜３００ｍｌ／１００ｇにあるものが好ましく、ＢＥＴが１００ｍ２／ｇ未満であるとシリカの補強効果が得られにくくなり、３００ｍ２／ｇを超えるとシリカの分散性が著しく低下し、加工性（混合、押出性）が悪化する傾向にあり、発熱性や耐摩耗性にも悪影響する。また、ＤＢＰ吸油量を１５０〜３００ｍｌ／１００ｇとすることで分散性を良好に維持することができる。このようなシリカとしては、東ソーシリカ工業（株）製のニップシールＡＱ、ＶＮ３、トクヤマ（株）製のトクシールＵＲ、Ｕ−１３、デグサ社製のウルトラジルＶＮ３などの市販品が使用できる。なお、シリカのＢＥＴはＩＳＯ  ５７９４に記載のＢＥＴ法に、ＤＢＰ吸油量はＪＩＳ  Ｋ６２２１に記載の方法に準拠し測定される。
【００２１】
さらに、シリカとしてはアミン類や有機高分子などで表面処理しポリマーとの親和性を改善した表面処理シリカなどを用いてもよい。
【００２２】
上記シリカの配合量はゴム成分１００重量部に対して２０〜１００重量部である。シリカの配合量が２０重量部未満ではシリカ配合によるアイス性能、補強効果などの作用が発揮されず本発明の目的が達せられず、１００重量部を超えるとゴムのムーニー粘度や硬度が上昇し加工性が悪化し、また耐摩耗性も低下し好ましくない。
【００２３】
本発明のゴム組成物には、下記一般式（１）で表される有機シラン化合物が配合され用いられる。
【００２４】
Ｒ１ｍ（Ｒ２Ｏ）ｎＳｉ  ・・・（１）
（式（１）中、ｍ、ｎは整数で、ｍ＋ｎ＝４である。Ｒ１は炭素数５〜２０のアルキル基、Ｒ２は炭素数１〜３のアルキル基である。）
【００２５】
式（１）において、Ｒ１は炭素数が５〜２０のアルキル基であり、飽和もしくは不飽和のアルキル基で、直鎖状でも分岐状であってもよい。
【００２６】
このようなアルキル基としては、例えば、ペンチル、イソペンチル、２級ペンチル、ネオペンチル、ターシャリペンチル、ヘキシル、２級ヘキシル、ヘプチル、２級ヘプチル、オクチル、２−エチルヘキシル、２級オクチル、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル、ペンタデシル、ヘキサデシル、２級ヘキサデシル、ヘプタデシル、オクタデシル、ノナデシル、エイコシル、ステアリル、イコシル、ドコシル、テトラコシル、トリアコンチル、２−ブチルオクチル、２−ブチルデシル、２−ヘキシルオクチル、２−ヘキシルデシル、２−オクチルデシル、２−ヘキシルドデシル、２−オクチルドデシル基等が挙げられる。
【００２７】
これらのアルキル基の中でも炭素数が６以上が好ましく、８以上の直鎖構造であるものがより好ましい。また、Ｒ１は上記に記載のアルキル基を２種類以上含んでいてもよい。
【００２８】
炭素数が５未満ではＲ１とゴム分子との反応性が不十分でありシランカップリング剤との併用効果が発現されずシリカとゴム分子との結合が不足しアイス性能や分散性が向上しない。また、炭素数が２０を超えるとゴム物性への影響、特にゴム硬度の低下が予想される。すなわち、本発明にかかる有機シラン化合物は、Ｒ１が長鎖構造のアルキル基からなり、その長鎖はより長い直鎖状であることが好ましい。
【００２９】
一般式（１）中のＲ２は、炭素数１〜３のアルキル基であり、すなわちメチル、エチル、プロピル基である。このＲ２は酸素原子と結合してアルコキシル基を形成し、すなわちＲ２Ｏはメトキシ、エトキシ、プロポキシ基のいずれかであるが、メトキシあるいはエトキシ基が好ましい。
【００３０】
また、一般式（１）のｍ，ｎは整数で、ｍ＋ｎ＝４である。
【００３１】
すなわち、一般式（１）で表される本発明にかかる有機シラン化合物としては、ｎ＝３の場合、ヘキシルトリメトキシシラン、ヘキシルトリエトキシシラン、デシルトリメトキシシラン、デシルトリエトキシシラン、オクタデシルトリメトキシシラン、オクタデシルトリエトキシシラン、ヘキサデシルメトキシシラン、ヘキサデシルエトキシシラン等が挙げられる。
【００３２】
ｎ＝２の場合の有機シラン化合物としては、ジプロピルジメトキシシラン、ジプロピルジエトキシシラン、ジプロピルジプロポキシシラン、ジブチルジメトキシシラン、ジブチルジエトキシシラン、ジブチルジプロポキシシラン、ジオクチルジメトキシシラン、ジオクチルジエトキシシラン等が挙げられる。
【００３３】
ｎ＝１の場合の有機シラン化合物としては、トリプロピルメトキシシラン、トリプロピルエトキシシラン、トリプロピルプロポキシシラン、トリブチルメトキシシラン、トリブチルエトキシシラン、トリブチルプロポキシシラン等が挙げられる。
【００３４】
上記有機シラン化合物の配合量は、ゴム成分１００重量部に対して０．５〜１０重量部である。配合量が、０．５重量部未満では、シリカとゴム分子との相互作用が不十分でアイス性能が向上せず、１０重量部を超えると体積効果によりゴム自体が軟化し、耐摩耗性を悪化させる原因となる。
【００３５】
これらの有機シラン化合物は、そのアルコキシル部分がシリカのシラノール基と作用してシリカ表面を疎水化するとともに、ゴム分子との親和性及び立体効果の高い長鎖アルキル基を持つことで、さらにシランカップリング剤を併用することによりシリカとゴム分子との結合力を高めてガラス転移温度の低い天然ゴムやブタジエンゴムをゴム成分とするゴム組成物の低温での動的弾性率（Ｅ’）を上昇させることなく、低温でのゴム硬度を維持し、凍結路面に対してしなやかな粘着効果を発揮するものとなる。
【００３６】
また、シリカとゴム分子との親和性向上により、シリカ凝集塊が作り難くなりゴム中への分散性向上にも寄与し、ゴム混合時や加工時の作業性を改善するとともに耐摩耗性を損なうことなく、シリカ配合の特長を活かすことができる。
【００３７】
本発明に用いられるシランカップリング剤としては、ポリスルフィド結合を有する化合物からなるシランカップリング剤の１種類以上が配合し用いられる。
【００３８】
上記ポリスルフィド結合を有するシランカップリング剤としては、下記一般式（２）、及び一般式（３）で表される化合物が挙げられる。
【００３９】
（ＣａＨ２ａ＋１Ｏ）３−Ｓｉ−（ＣＨ２）ｂ−Ｓｃ−（ＣＨ２）ｂ−Ｓｉ−（ＣａＨ２ａ＋１Ｏ）３  ・・・（２）
式（２）中、ａは１〜３の整数、ｂは１〜４の整数である。ｃはポリスルフィド部の硫黄数を表し、平均値は１．５〜３．５である。
【００４０】
（ＣｘＨ２ｘ＋１Ｏ）３Ｓｉ−（ＣＨ２）ｙ−Ｓ−ＣＯ−ＣｚＨ２ｚ＋１  ・・・（３）
式（３）中、ｘは１〜３の整数、ｙは１〜５の整数、ｚは５〜９の整数である。
【００４１】
上記式（２）で表されるシランカップリング剤は、ポリスルフィド部の平均硫黄数が１．５未満であるとシランカップリング剤とゴム分子との反応性が劣る傾向があり、３．５を超えると、加工中などにゲル化を促進するおそれがある。
【００４２】
このようなシランカップリング剤としては、例えば、ビス（３−トリエトキシシリルプロピル）ポリスルフィド、ビス（２−トリエトキシシリルエチル）ポリスルフィド、ビス（４−トリエトキシシリルプチル）ポリスルフィド、ビス（３−トリメトキシシリルプロピル）ポリスルフィド、ビス（２−トリメトキシシリルエチル）ポリスルフィドなどが挙げられる。中でも、ビス（３−トリエトキシシリルプロピル）テトラスルフィドやビス（３−トリエトキシシリルプロピル）ジスルフィドが好ましく、市販品としては、デグサ社の「Ｓｉ−６９」、「Ｓｉ−７５」などを使用することができる。
【００４３】
また、上記式（３）で表されるシランカップリング剤は保護化メルカプトシランである。かかる保護化メルカプトシランは、特表２００１−５０５２２５号公報に記載の方法に準拠して製造することができる。このようなシランカップリング剤としては、式（３）において、ｘ＝２、ｙ＝３、ｚ＝７である、ＧＥシリコーンズ社の「ＮＸＴ」が市販品として挙げられる。
【００４４】
かかるシランカップリング剤の配合量は前記シリカ量に対して１〜２０重量％が好ましく、より好ましくは２〜１５重量％の範囲で使用される。シランカップリング剤の配合量が１重量％未満ではシランカップリング剤自体のカップリング効果が充分でなく、かつ有機シラン化合物との相互作用も不十分となり、２０重量％を超えると、やはり体積効果によりゴム組成物自体が軟化し、グリップ性能、補強性、耐摩耗性を低下させる原因となる。
【００４５】
また、本発明のゴム組成物においては、補強性充填剤として上記シリカと併用してカーボンブラックを用いてもよい。カーボンブラックを配合することで、補強性や耐摩耗性を向上し、シリカによる混合時の発熱（スコーチ）の問題や加工性の低下を抑えることができる。
【００４６】
カーボンブラックとしては、ゴム組成物の低温性能、耐摩耗性やゴムの補強性などの観点から、窒素吸着比表面積（Ｎ２ ＳＡ）が７０ｍ２ ／ｇ以上、ＤＢＰ吸油量が１０５ｍｌ／１００ｇ以上であるものが好ましく、さらにはＮ２ ＳＡが８０〜２００ｍ２ ／ｇ、ＤＢＰ吸油量が１１０〜１５０ｍｌ／１００ｇであるものが一層好ましく、これらの値が低くなるとゴム強度やモジュラスが低下し、逆にＮ２ ＳＡが高くなると耐摩耗性が低下し好ましくない。具体的にはＳＡＦ，ＩＳＡＦ，ＨＡＦ級のカーボンブラックが例示され、配合量としてはゴム成分１００重量部に対してシリカとの合計量で２０〜１２０重量部の範囲で使用される。
【００４７】
また、本発明のゴム組成物は、トレッドゴムに引っ掻き効果を付与する目的で、胡桃の殻の粉砕物などの植物性粒状体を配合し用いてもよい。植物性粒状体を併用することで有機シラン化合物による低温でのゴム硬度の維持との相乗作用によりアイス性能を一層向上することができる。
【００４８】
上記植物性粒状体は、氷の硬さより硬い、すなわちモース硬度が２以上である胡桃、椿等の種子の殻または桃、梅等の果実の核を公知の方法で粉砕して粒状体にしたもので、ゴム表面から突出し路面に対する引っ掛き効果により凍結路面での滑り防止作用を発揮することができ、ゴムとの接着性を確保するためにＰＦＬなどで表面処理が施された粒状体であることが好ましい。
【００４９】
上記植物性粒状体の粒径は、１００〜６００μｍのものが好ましく、１００μｍ未満であるとゴム表面からの突出量が少なく引っ掛き効果が不十分であり、６００μｍを越えると氷に含まれる気泡の径より大きいために気泡を破壊する作用が小さくなり、また粒状体周囲のマトリックスゴムの歪みが過大になりトレッドから脱落しやすくなる。
【００５０】
この植物性粒状体の配合量は、ゴム成分１００重量部に対し、１〜３０部であり、耐摩耗性確保の観点から１〜２０重量部、より好ましくは１〜１０重量部が好適である。配合量が１部より少ない場合は、凍結路面おける耐滑り性が劣り、３０部より多くなると異物化し混合性や加工性が低下する。
【００５１】
本発明のタイヤ用ゴム組成物には、上記ゴム成分とシリカ、有機シラン化合物、シランカップリング剤の他に、ゴム工業において通常に用いられる硫黄などの加硫剤、加硫促進剤、プロセスオイル、老化防止剤、亜鉛華、ステアリン酸、加硫助剤などの各種配合剤を、本発明の効果を損なわない範囲で必要に応じ適宜配合し用いることができる。
【００５２】
本発明のゴム組成物は、原料ゴムと上記成分に各種配合剤を配合しバンバリーミキサー、ロール、ニーダーなどの各種混練機を使用して常法に従い作製することができ、スタッドレスタイヤのトレッドに好適に使用することができる。
【実施例】
【００５３】
以下に実施例を用いて本発明を説明するが、本発明はこれらの実施例によってなんら限定されるものではない。
【００５４】
有機シラン化合物としては、下記３種類の有機シラン化合物Ａ〜Ｃを用いた。
【００５５】
［有機シラン化合物］
・有機シラン化合物Ａ：ＣＨ３Ｓｉ（ＯＣＨ３）３ 「メチルトリメトキシシラン」
・有機シラン化合物Ｂ：Ｃ８Ｈ１７Ｓｉ（ＯＣ２Ｈ５）３ 「ｎ−オクチルトリエトキシシラン」
・有機シラン化合物Ｃ：Ｃ１０Ｈ２１Ｓｉ（ＯＣＨ３）３ 「ｎ−デシルトリメトキシシラン」
【００５６】
［ゴム組成物の調製］
容量２０リットルのバンバリーミキサーを使用し、下記表１に示す配合処方（重量部）に従い、各ゴム組成物を調製した。表１記載の各ゴム成分、及び配合成分（共通配合成分には配合量を付記）は以下の通りである。
【００５７】
［ゴム成分、配合成分］
・天然ゴム：ＲＳＳ＃３
・ブタジエンゴム（ＢＲ）：ＪＳＲ（株）「ＢＲ０１」
・シリカ：東ソーシリカ工業（株）「ニップシールＡＱ」（ＢＥＴ：２１０ｍ２／ｇ）
・カーボンブラック（ＣＢ、Ｎ３３９）：東海カーボン（株）「シ−ストＫＨ」
・アロマオイル：ジャパンエナジー（株）「プロセスＸ−１４０」
・シランカップリング剤：ビス−（３−トリエトキシシリルプロピル）テトラスルフィド、デグサ社「Ｓｉ−６９」
・植物性粒状体：胡桃殻粉砕物（ＲＦＬ処理液で表面処理済み）、日本ウォルナット（株）「ソフトグリッド＃４６、平均粒径３００μｍ」
【００５８】
［共通配合成分］
・亜鉛華：３重量部、三井金属鉱業（株）「亜鉛華１号」
・ワックス：１重量部、大内新興化学工業（株）「サンノック」
・老化防止剤６Ｃ：２重量部、大内新興化学工業（株）「ノクラック６Ｃ」
・硫黄：１．８重量部、細井化学工業（株）「ゴム用粉末硫黄１５０メッシュ」
・加硫促進剤ＣＺ：１．５重量部、大内新興化学工業（株）「ノクセラーＣＺ」
【００５９】
［評価］
得られた各ゴム組成物について、低温での動的弾性率（Ｅ’）を評価するとともに、各ゴム組成物を用いてキャップ／ベース構造のトレッドを有するタイヤのキャップトレッドに適用し、サイズが１８５／７０Ｒ１４  ８８Ｑの試験用スタッドレスタイヤを製造した。各試験タイヤについて、耐摩耗性とアイス性能の評価を下記の方法により行った。結果を表１に示す。
【００６０】
［動的弾性率（Ｅ’）］
レオロジー社製の粘弾性測定装置「Ｅ４０００」を使用し、該装置に規定された形状の測定サンプルを用い、−１５℃にて、周波数１０Ｈｚ，初期伸張率１０％、振幅±１％の条件で動的弾性率（Ｅ’）を測定した。結果を比較例１を１００とした指数で表に示した。指数の小さいものほど良好である。
【００６１】
［耐摩耗性］
各タイヤ４本を排気量１８００ｃｃの前輪駆動式乗用車に装着し、一般乾燥路面において５，０００Ｋｍ毎にローテイションしながら、２万Ｋｍ走行後のトレッド残溝深さから摩耗量を求めた。結果を比較例１を１００とした指数で表に示した。指数の大きいものほど優れる。
【００６２】
［アイス性能］
各タイヤ４本を排気量１８００ｃｃの前輪駆動式乗用車に装着し、乾燥アスファルト路面にて１００Ｋｍの予備走行の後、気温−５±３℃、路面温度−５±２℃の氷上路面にて、速度４０Ｋｍ／ｈでタイヤをフルロックしその制動距離を測定した。結果を比較例１を１００とした指数で表に示した。指数の大きいものほど優れる。
【００６３】
【表１】
2007277437.tif 000002
【００６４】
表１の結果に示されるように、本発明にかかる長鎖構造を有する有機シラン化合物Ｂ、Ｃを含む実施例１〜３は、低温での動的弾性率を上昇させることがなく低温でのゴム硬度を確保することで、耐摩耗性を維持しながらアイス性能に優れることが分かる。しかしながら、長鎖構造を持たない有機シラン化合物Ａを含む比較例２では、低温での動的弾性率が比較例１より上昇してしまい逆効果を与えてしまう。また有機シラン化合物Ｂの含有量が０．３重量部（比較例３）ではその効果が小さく、１０重量部（実施例３）では耐摩耗性が低下傾向を示し、含有量の上限は１０重量部程度であることが知られる。さらに、２０重量部（比較例４）に増量すると有機シラン化合物が過剰となって異物化し耐摩耗性の悪化してしまう。また、植物性粒状体を併用した実施例４では、明らかにアイス性能向上の相乗効果が認められる。
【産業上の利用可能性】
【００６５】
本発明のタイヤ用ゴム組成物は、乗用車用の小型タイヤからトラック、バス用の大型のスタッドレスタイヤに使用することができる。